【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
焼成状態であって、シラノールの存在によって示される結晶マトリックス中の欠陥がない状態で、以下の実験式：
ｘ（Ｍ１／ｎＸＯ２）：ｙＹＯ２：ｇＧｅＯ２：（１−ｇ）ＳｉＯ２
［式中、
Ｍは、Ｈ＋、電荷＋ｎの少なくとも１種の無機カチオンおよび両方の組合せから選択され、
Ｘは、酸化状態＋３の少なくとも１種の化学元素であり、
Ｙは、Ｓｉとは異なる酸化状態＋４の少なくとも１種の化学元素であり、
ｘは、０〜０．２（０および０．２を含む）の値であり、
ｙは、０〜０．１（０および０．１を含む）の値であり、
ｇは、０〜０．５（０および０．５を含む）の値である］
を有し、合成されたままの状態で、少なくとも、以下の角度の値２θ（度）および相対強度（Ｉ／Ｉ０）： 
【表１】
2017524637.tif 000001
［表中、
Ｉ０は、１００の値が割り当てられる最も強いピークからの強度であり、
ｗは、０〜２０％の弱い相対強度であり、
ｍは、２０〜４０％の中間の相対強度であり、
ｆは、４０〜６０％の強い相対強度であり、
ｍｆは、６０〜１００％の非常に強い相対強度である］
を有するＸ線回折パターンを有する、ゼオライト性の微孔性結晶質材料。
【請求項２】
焼成状態であって、少なくとも、以下の角度の値２θ（度）および相対強度（Ｉ／Ｉ０）：
【表２】
2017524637.tif 000002
［表中、
ｗは、０〜２０％の弱い相対強度であり、
ｍは、２０〜４０％の中間の相対強度であり、
ｆは、４０〜６０％の強い相対強度であり、
ｍｆは、６０〜１００％の非常に強い相対強度である］
を有するＸ線回折パターンを有する、請求項１に記載のゼオライト性の微孔性結晶質材料。
【請求項３】
Ｘが、Ａｌ、Ｇａ、Ｂ、Ｆｅ、Ｃｒおよびそれらの組合せからなる群から選択される、請求項１に記載のゼオライト性の微孔性結晶質材料。
【請求項４】
Ｙが、Ｚｒ、Ｔｉ、Ｓｎ、Ｖおよびそれらの組合せからなる群から選択される、請求項１に記載のゼオライト性の微孔性結晶質材料。
【請求項５】
Ｍが、Ｈ＋、アルカリ、アルカリ土類金属およびそれらの組合せからなる群から選択される電荷＋ｎの少なくとも１種の無機カチオンから選択される、請求項１に記載のゼオライト性の微孔性結晶質材料。
【請求項６】
「ｘ」が０であり、「ｙ」が０であり、「ｇ」が０である、請求項１に記載のゼオライト性の微孔性結晶質材料。
【請求項７】
「ｘ」が０であり、「ｙ」が０であり、「ｇ」が０以外である、請求項１に記載のゼオライト性の微孔性結晶質材料。
【請求項８】
Ｘが、Ａｌ、Ｇａ、Ｂ、Ｆｅ、Ｃｒおよびそれらの組合せからなる群から選択され、
ｙの値が０であり、
ｇの値が０である、
請求項１に記載のゼオライト性の微孔性結晶質材料。
【請求項９】
Ｙが、Ｔｉ、Ｚｒ、Ｓｎおよびそれらの組合せからなる群から選択され、
ｘの値が０であり、
ｇの値が０である、
請求項１に記載のゼオライト性の微孔性結晶質材料。
【請求項１０】
Ｘが、Ａｌ、Ｇａ、Ｂ、Ｆｅ、Ｃｒ、およびそれらの組合せからなる群から選択され、
Ｙが、Ｔｉ、Ｚｒ、Ｓｎ、およびそれらの組合せからなる群から選択され、
ｇの値が０である、
請求項１に記載のゼオライト性の微孔性結晶質材料。
【請求項１１】
Ｘが、Ａｌ、Ｇａ、Ｂ、Ｆｅ、Ｃｒ、およびそれらの組合せからなる群から選択され、
ｙの値が０であり、
ｇの値が０以外であり、０．３３未満である、
請求項１または２に記載のゼオライト性の微孔性結晶質材料。
【請求項１２】
Ｙが、Ｔｉ、Ｚｒ、Ｓｎ、およびそれらの組合せからなる群から選択され、
ｘの値が０であり、
ｇの値が０以外であり、０．３３未満である、
請求項１に記載のゼオライト性の微孔性結晶質材料。
【請求項１３】
Ｘが、Ａｌ、Ｇａ、Ｂ、Ｆｅ、Ｃｒ、およびそれらの組合せからなる群から選択され、
Ｙが、Ｔｉ、ＺｒまたはＳｎ、およびそれらの組み合わせからなる群から選択され、
ｇの値が０以外であり、０．３３未満である、
請求項１または２に記載のゼオライト性の微孔性結晶質材料。
【請求項１４】
反応混合物を形成することによる、請求項１に記載の微孔性結晶質材料を合成するための方法であって、
前記反応混合物が、
１種又は幾つかのＳｉＯ２供給源、
１種又は幾つかの有機カチオンＲ供給源、
水酸化物アニオン、フッ化物アニオンおよびそれらの組合せからなる群から選択される少なくとも１種のアニオン供給源、ならびに水を含み、
８０℃〜２００℃の温度に加熱することを含み、前記反応混合物が、モル比に関して、以下の範囲：
Ｒ＋／ＳｉＯ２＝０．０１〜１．０
ＯＨ−／ＳｉＯ２＝０〜３．０
Ｆ−／ＳｉＯ２＝０〜３．０
（Ｆ−＋ＯＨ−）／ＳｉＯ２＝０．０１〜３．０
Ｈ２Ｏ／ＳｉＯ２＝１〜５０
に含まれる組成を有する、方法。
【請求項１５】
前記反応混合物が、１種以上のＧｅＯ２供給源を含み、モル比に関して、以下の範囲：
ＧｅＯ２／ＳｉＯ２＝０および０．５
Ｒ＋／（ＳｉＯ２＋ＧｅＯ２）＝０．０１〜１．０
Ｆ−／（ＳｉＯ２＋ＧｅＯ２）＝０．０〜３．０
ＯＨ−／（ＳｉＯ２＋ＧｅＯ２）＝０．０〜３．０
（Ｆ−＋ＯＨ−）／（ＳｉＯ２＋ＧｅＯ２）＝０．０１〜３．０
Ｈ２Ｏ／（ＳｉＯ２＋ＧｅＯ２）＝１〜５０
の組成を有する、請求項１４に記載の方法。
【請求項１６】
前記アニオンがフッ化物であり、モル比に関して、以下の範囲：
ＧｅＯ２／ＳｉＯ２＝０および０．５
Ｒ＋／（ＳｉＯ２＋ＧｅＯ２）＝０．０１〜１．０
Ｆ−／（ＳｉＯ２＋ＧｅＯ２）＝０．０１〜３．０
Ｈ２Ｏ／（ＳｉＯ２＋ＧｅＯ２）＝１〜５０
の組成を有する、請求項１４または１５に記載の方法。
【請求項１７】
前記アニオンが水酸化物であり、モル比に関して、以下の範囲：
ＧｅＯ２／ＳｉＯ２＝０および０．５
Ｒ＋／（ＳｉＯ２＋ＧｅＯ２）＝０．０１〜１．０
ＯＨ−／（ＳｉＯ２＋ＧｅＯ２）＝０．０１〜３．０
Ｈ２Ｏ／（ＳｉＯ２＋ＧｅＯ２）＝１〜５０
の組成を有する、請求項１４または１５に記載の方法。
【請求項１８】
前記反応混合物が、１種以上の三価Ｘ元素の少なくとも１種の供給源をも含む、請求項１４に記載の方法。
【請求項１９】
前記反応混合物が、ＳｉおよびＧｅ以外の他の四価元素Ｙの少なくとも１種の供給源をも含む、請求項１４に記載の方法。
【請求項２０】
前記有機カチオンＲ供給源が、Ｎ２，Ｎ２，Ｎ２，Ｎ５，Ｎ５，Ｎ５，３ａ，６ａ−オクタメチルオクタヒドロペンタレン−２，５−ジアンモニウムである、請求項１４に記載の方法。
【請求項２１】
前記有機カチオンＲが、水酸化物、別の塩、ならびに水酸化物混合物および別の塩からなる群から選択されて添加される、請求項２０に記載の方法。
【請求項２２】
添加される無機酸化物の全量に関して、０．０１〜２０重量％の量が、結晶化の促進剤として、前記微孔性結晶質材料の前記反応混合物に添加される、請求項１４に記載の方法。
【請求項２３】
架橋原子によって連結された四面体（Ｔ）原子のフレーム構造を有し、前記四面体原子が、以下の表：
【表３】
2017524637.tif 000003
【表４】
2017524637.tif 000004
に記載される様式で、最も近いＴ原子を連結することによって定義される、ゼオライト性の微孔性結晶質材料。
【請求項２４】
架橋原子によって連結された四面体（Ｔ）原子のフレーム構造を有し、前記四面体原子が、以下の表：
【表５】
2017524637.tif 000005
【表６】
2017524637.tif 000006
に記載される様式で、最も近いＴ原子を連結することによって定義される、請求項１または２に記載のゼオライト性の微孔性結晶質材料。
【請求項２５】
合成されたままの状態で、少なくとも、以下の角度の値２θ（度）および相対強度（Ｉ／Ｉ０）： 
【表７】
2017524637.tif 000007
［表中、
Ｉ０は、１００の値が割り当てれる最も強いピークからの強度であり、
ｗは、０〜２０％の弱い相対強度であり、
ｍは、２０〜４０％の中間の相対強度であり、
ｆは、４０〜６０％の強い相対強度であり、
ｍｆは、６０〜１００％の非常に強い相対強度である］
を有するＸ線回折パターンを有する、請求項２３に記載のゼオライト性の微孔性結晶質材料。